(57)【要約】  金をその酸性塩化物含有水溶液またはその固体分散スラリーから溶媒抽出により選択的に抽出して純金を生産する方法であって、溶媒抽出用の有機抽出剤として水に難溶なジエステル系試薬を用いる。本発明によれば、金は極めて効率的に抽出されるが、他の貴金属やその他多くの金属は僅かしか抽出されない。金は抽出相から純水中に逆抽出され、さらに該水中から化学的または電気化学的に還元生成される。
2013534969.tif 000002
【特許請求の範囲】
【請求項１】
金をその酸性塩化物系水溶液または固体分散スラリーから溶媒抽出により選択的に抽出して純金を生産する方法であって、溶媒抽出用の有機抽出剤として２，２，４−トリアルキル−１，３−ペンタンジオールのジエステルを用い、得られた金含有有機抽出液を酸性水溶液で洗浄し、続いて金を水中へ逆抽出し、該水中から純金を還元生成させることを特徴とする金回収方法。
【請求項２】
請求項１に記載の方法において、前記抽出剤として２，２，４−トリアルキル−１，３−ペンタンジオールのジエステルと分枝長鎖アルコールとの混合物を用いることを特徴とする金回収方法。
【請求項３】
請求項１または２に記載の方法において、前記２，２，４−トリアルキル−１，３−ペンタンジオールのジエステルは２，２，４−トリメチル−１，３−ペンタンジオールジイソブチレートまたはその誘導体であることを特徴とする金回収方法。
【請求項４】
請求項２に記載の方法において、前記長鎖アルコールは２−エチルヘキサノールであることを特徴とする金回収方法。
【請求項５】
請求項３に記載の方法において、２，２，４−トリメチル−１，３−ペンタンジオール
ジイソブチレートの分子構造の側鎖中に、水素原子を１つ有するか、または、１つ以上のメチル基の代わりにアルキル基またはアリール基を有することを特徴とする金回収方法。
【請求項６】
請求項１または２に記載の方法において、前記抽出は、前記スラリー内に分散する金含有固体の浸出と同時に進行することを特徴とする金回収方法。
【請求項７】
請求項６に記載の方法において、前記金含有固体は、金鉱石、精鉱、陽極泥、灰、スクラップ、または金の回収に使用したイオン交換剤、活性炭もしくは吸着剤からなる群より選択される少なくとも１つであることを特徴とする金回収方法。
【請求項８】
請求項１に記載の方法において、前記溶媒抽出後、金含有有機抽出液を洗浄段に送り、該抽出液中に抽出されている不純物金属類を濃度1.5〜８モル／リットル、好ましくは２〜６モル／リットルの塩酸水溶液を用いて除去することを特徴とする金回収方法。
【請求項９】
請求項８に記載の方法において、前記洗浄段は、少なくとも２つの洗浄ステップを含み、前記水溶液中の塩酸濃度は最初の洗浄ステップでは２モル／リットルより濃く、２番目の洗浄ステップでは最初の洗浄ステップと同じかまたはそれより薄いことを特徴とする金回収方法。
【請求項１０】
請求項８に記載の方法において、前記洗浄ステップでは、前記有機抽出液中に抽出されたセレン、アンチモン、およびテルルを洗浄除去し、該洗浄溶液をセレン抽出段に送り、ここでジエステルを前記有機抽出液として用いることを特徴とする金回収方法。
【請求項１１】
請求項１に記載の方法において、前記洗浄段を経た前記有機抽出液の逆抽出段では十字流抽出を行うことを特徴とする金回収方法。
【請求項１２】
請求項１に記載の方法において、前記洗浄段を経た前記有機抽出液の逆抽出段では向流抽出を行うことを特徴とする金回収方法。
【請求項１３】
請求項１および11に記載の方法において、前記有機抽出液からの金の逆抽出段は、前記洗浄段の後で、少なくとも２ステップでいずれも純水を用いて行われることを特徴とする金回収方法。
【請求項１４】
請求項11または13に記載の方法において、前記逆抽出の各ステップを経た前記金含有水溶液を合わせ、還元段で逆抽出後の水溶液から純金を回収することを特徴とする金回収方法。
【請求項１５】
請求項１に記載の方法において、シュウ酸またはその塩を用い、前記逆抽出後の水溶液から金を還元することを特徴とする金回収方法。
【請求項１６】
請求項１に記載の方法において、水素化ホウ素ナトリウムを用い、前記逆抽出後の水溶液から金を還元することを特徴とする金回収方法。
【請求項１７】
請求項１に記載の方法において、電気分解により、前記逆抽出後の水溶液から金を還元することを特徴とする金回収方法。
【請求項１８】
請求項１に記載の方法において、金を含有する前記酸性塩化物含有水溶液または前記固体含有スラリーは塩酸水溶液であることを特徴とする金回収方法。
【発明の詳細な説明】
【発明の分野】
【０００１】
本発明は、水に難溶なジエステル系試薬を有機抽出液として用いる溶媒抽出により、酸性塩化物系水溶液または金含有固体を分散させてなるスラリーから金を回収する方法に関する。この方法によれば、金を極めて効率よく抽出でき、他の貴金属類やその他多くの金属類の抽出量をごく少量に抑えることができる。続いて金を抽出相から純水で逆抽出し、さらに水相から化学的または電気化学的に金を還元生成させる。
【発明の背景】
【０００２】
金属の精錬ステップでは溶媒抽出が一般的に行われており、金属は水溶液から有機抽出液を用いて抽出されている。金をその塩酸溶液から抽出溶媒、例えばメチルブチルケトン等のケトン、トリブチルリン酸等のリン酸エステル、アルキルアミン、またはジエチルグリコールジブチルエーテル等の長鎖エーテルを用いて抽出できることが、以前より知られている。前出のジエチルグリコールシブチルエーテルは略称BUTEX、または別名ジブチルカルビトールすなわちDBCとしても知られており、工業的に用いられている。書籍「The chemistry of gold extraction」（文献１）には、公知の抽出法に関する優れた概論が記載されている。
【０００３】
金はDBCで極めて効率よく抽出することができるが、文献(1)に記載される欠点も幾つか有することが知られている。ホフマン法などの工業プロセス（2）では、DBC相と水相との分離が非常に遅いことが知られ、抽出段、および抽出相の洗浄段の双方を煩雑化していた。さらに、DBCの水に対する溶解度はかなり高く（約3 g/L，25°C）、抽出段と洗浄段における試薬のロスの原因となっていた。また、DBCの引火点は比較的低い。DBCは金と非常に強く結合するので、金は有機相から直接に還元しなければ得られない。この還元は、一般にシュウ酸塩を用いて加温下で行われている。還元された金沈殿物とともに、高価な抽出溶媒のロスも生ずる。さらに、DBCには悪臭があり、作業環境には特段の配慮が必要である。
【０００４】
文献（3）には、長鎖アルコールも金の抽出に用いられることが記載されている。中でも、Grant（4）は、DBCを長鎖アルコール類で置き換え得ることを記載し、また実証している。また、国際公開公報第2009/105832号には、同じ長鎖アルコールを塩酸溶液からの金の抽出に用いる方法が記載されている。
【０００５】
長鎖アルコールを抽出溶媒として用いる場合、上述したGrantの文献および国際公開公報では脂肪族炭化水素の混合物を希釈剤として用いている。しかしながら、ここで用いられている炭化水素系の希釈剤はプロセス条件下で酸化される可能性があって、酸化されると界面活性作用のある長鎖カルボン酸等を生成してしまう。このような溶媒の変性は、相分離を阻害し不純物金属の抽出を増大させるため、抽出ステップにとっては不都合である。
【発明の目的】
【０００６】
本発明は、適切な抽出溶媒を用いた金の抽出を可能とし、上述の従来技術の問題点を回避することが可能な方法を開示することを目的とする。
【発明の概要】
【０００７】
本発明の方法は、金をその酸性塩化物系水溶液または固体分散スラリーから溶媒抽出により選択的に抽出して純金を生成させる方法である。溶媒抽出用の有機抽出剤に含まれる抽出溶媒として２，２，４−トリアルキル−１，３−ペンタンジオールのジエステルを用い、抽出段を経て得られた金含有有機抽出液を酸性水溶液で洗浄し、続いて金を水中へ逆抽出し、この水中から純金を還元生成させる。
【０００８】
本発明の一実施態様によれば、抽出剤として２，２，４−トリアルキル−１，３−ペンタンジオールのジエステルと分枝長鎖アルコールとの混合物も用いることができる。
【０００９】
本発明の好ましい一実施態様によれば、２，２，４−トリアルキル−１，３−ペンタンジオールのジエステルは２，２，４−トリメチル−１，３−ペンタンジオールジイソブチレートまたはその誘導体である。
【００１０】
本発明の好ましい一実施態様によれば、分枝長鎖アルコールは２−エチルヘキサノールである。
【００１１】
本発明の他の実施態様によれば、２，２，４−トリメチル−１，３−ペンタンジオールジイソブチレートはその分子構造の側鎖中に、水素原子を１つ有するか、または、１つまたは複数のメチル基の代わりにアルキル基またはアリール基を有する。
【００１２】
本発明の一実施態様によれば、抽出は、スラリー内に分散する金含有固体の溶解と同時に進行する。金含有固体は、金鉱石、精鉱、陽極泥、スクラップ、灰、または金の回収に使用したイオン交換剤、活性炭もしくは吸着剤からなる群より選択される少なくとも１つであることが好ましい。
【００１３】
本発明の典型的な方法によれば、溶媒抽出後、金含有有機抽出液を洗浄段に送り、この抽出液中に抽出されている不純物金属類を濃度1.5〜８モル／リットル、好ましくは２〜６モル／リットルの塩酸水溶液を用いて除去する。洗浄段は、好ましくは少なくとも２ステップの洗浄ステップを含み、水溶液中の塩酸濃度は最初の洗浄ステップでは２モル／リットルより濃く、２番目の洗浄ステップでは最初の洗浄ステップと同じかまたはそれより薄い。
【００１４】
本発明の一実施態様によれば、洗浄段では、有機抽出液中に抽出されたセレン、アンチモン、およびテルルを洗浄除去し、浄溶液をセレン抽出段に送り、ここでジエステルを有機抽出液として用いる。
【００１５】
本発明の好ましい一実施態様によれば、洗浄段を経た有機抽出液の逆抽出段では十字流抽出を行う。有機抽出液からの金の逆抽出段は、洗浄段の後で、少なくとも２つのステップでいずれも純水を用いて行われる。他の実施態様によれば、洗浄段を経た有機抽出液の逆抽出段では向流抽出を行う。
【００１６】
本発明の一実施態様によれば、逆抽出の各ステップを経た金含有水溶液を合わせ、還元段で逆抽出後の水溶液から純金を回収する。
【００１７】
本発明の一実施態様によれば、金は、シュウ酸またはその塩を用い、水溶液から還元される。本発明の他の実施態様によれば、金は、水素化ホウ素ナトリウムを用い、水溶液から還元される。本発明のさらに他の実施態様によれば、金は電気分解により水溶液から還元される。
【図面の簡単な説明】
【００１８】
【図１】は本発明の一実施態様の原理図である。
【図２】は本発明の他の実施態様の原理図である。
【図３】は濃度の異なるジエステル中への金の抽出を示すグラフである。
【図４】は還元された金の走査型電子顕微鏡写真である。
【発明の詳細な説明】
【００１９】
本発明の方法によれば、金は酸性水溶液、または金含有固体を分散させてなるスラリーから選択的に抽出され、純金が生成される。ここで、適正なジエステルが単独で、または長鎖アルコールと併用される形で有機抽出液中の抽出剤として用いられる。抽出液は炭化水素系溶媒を一切含んでいない。なお以下の文中では、有機相、有機抽出剤および有機抽出液はすべて同一物を指すものとする。
【００２０】
本発明の方法によれば、金抽出剤は２，２，４−トリアルキル−１，３−ペンタンジオールのジエステルで、とくに好ましい化合物は下記の分子構造を持つ２，２，４−トリメチル−１，３−ペンタンジオールジイソブチレート（CAS No. 6846-50-0）である。このジエステルは、プラスチック産業界では一般に用いられており、製造会社も幾つかあり、価格も適正である。この物質は常温で液体である（融点および沸点282 °C）。抽出剤は、例えばDBCと比較すると、水に対する溶解度が低く（約15mg/L、25°C）、引火点が134°Cと高い。さらに、この化合物の労働衛生上、環境上の問題も調査文献（5）には報告されていない。
【００２１】
【化１】
2013534969.tif 000003
【００２２】
金の抽出特性を考える限り、２，２，４−トリアルキル−１，３−ペンタンジオールのジエステルの分子構造中に酸素原子は必須であるが、例えば炭素鎖の構造はそれほど重要ではない。したがって、本発明は、上記分子構造の側鎖が水素原子を１つ有するか、または、１つもしくは複数のメチル基の代わりにいくつかの他のアルキル基もしくはアリール基を有する分子に関する。本明細書中で以下、ジエステルなる語は、２，２，４−トリアルキル−１，３−ペンタンジオールのジエステルを指す意味で用いる。
【００２３】
ここで、金の抽出は、ジエステル（＝Ｂ）がいわゆるルイス酸であり、下記の機構で酸性塩化物溶液中から金を抽出できる事実に基づいている。
Borg ＋ (HAuCl4)aq → (BH+AuCl4-)org          (1)
(B = ジエステル分子)
したがって、有機相中ではイオン対が形成される。
【００２４】
実験を行ったところ、ジエステル類は金を非常に良く抽出したが、二相分離の観点からは、同じく金を抽出できることが知られている長鎖アルコールでジエステル類を希釈した方が良いことが判明した。ただし、ジエステルが塩化物溶液から金を抽出する能力は、古くから知られているDBCよりもかなり低く、一方その利点は水で逆抽出が行えることである。本発明の実施例１で後述するように、ジエステルとアルコールとの混合比が金の分布係数に影響を及ぼすので、供試物の組成に応じてプロセス全体を最適化する必要がある。
【００２５】
図１は金回収の原理図である。酸浸出を経た、金を含有する酸性塩化物系水溶液または金含有固体を分散させてなるスラリーは、抽出段へ送られる。この水溶液は、塩化物の他、少量の臭化物またはヨウ化物を含んでいてもよい。この抽出段は、単一ステップで行っても複数のステップで行ってもよいが、単一ステップでも良い結果が得られることが判っている。
【００２６】
抽出段を経た後、有機抽出液は洗浄段へ送られ、そこで酸性水溶液を用いた洗浄を行うことにより、金以外の金属類や不純物を抽出液から除去する。金を含む水溶液またはスラリー中のその他の金属類は、例えば金以外の貴金属、ならびに白金、銅、鉄、アンチモン、砒素、セレン、テルルおよびビスマスである。これらの幾つかも、不純物として少量が有機抽出液中で抽出される。金を抽出した後の水溶液、すなわち抽残液は、例えば金浸出段に戻してもよい（詳しい図示は省略）。洗浄後の塩酸水溶液は浸出段に戻すことができるから、この抽出液の洗浄液として優れていることが実証されている。洗浄液中の塩酸濃度は1.5〜８モル／リットルであり、好ましくは２〜６モル／リットルである。この濃度であれば、金が他の不純物とともに洗浄除去されてしまうことはない。洗浄は少なくとも２つのステップで行うことが好ましい。最初の洗浄ステップでは塩酸濃度は2.0モル／リットルより濃いことが好ましく、２番目の洗浄ステップでこの濃度はそれと同じか異なる、例えば最初のステップよりも薄くすることができる。塩酸濃度は、有機抽出液中に抽出される不純物金属類の品質と量に応じて選択する。
【００２７】
有機抽出液は、最終洗浄ステップから逆抽出段へと送られる。逆抽出は純水中へ行うことが好ましく、これにより金の四塩化複合体が解離する。逆抽出は複数ステップで行われることが好ましく、向流抽出または十字流抽出で行われる。図１に従って十字流抽出を行う場合、洗浄液を個別に各洗浄ステップへ供給する。ここでは、双方のステップへ純水を供給する。ここで十字流抽出が好ましいのは、逆抽出により塩化物も有機相外へ洗浄除去されるからである。金の逆抽出では、各ステップにおける水中の塩化物濃度ができるだけ薄いことが望ましい。
【００２８】
逆抽出段の各ステップを経た水溶液は、集めて還元段へ送られる。還元は、例えばシュウ酸、またはシュウ酸ナトリウム、またはこれらの混合物を用いて行う。還元反応は次式で示される。この結果、粉末状の純金が生成する。
2HAuCl4＋ 3(CO2H)2 → 2Au ＋ 6CO2 ＋ 8HCl             (2)
2HAuCl4＋ 3(CO2Na)2→ 2Au ＋ 6CO2 ＋ 6NaCl ＋ 2HCl    (3)
【００２９】
金はまた、電気分解によっても水溶液から還元生成させることができる。シュウ酸塩による金の還元に伴って発生した二酸化炭素は、公知の方法により適当な洗浄溶液に吸収させることができる。二酸化炭素の発生量は、生成する金の量に比例するが、それ自体は全く重要ではなく、経済性に影響を与えるものではない。
【００３０】
しかしながら、金含有溶液から金を抽出するのと同様の方法で、金鉱石、精鉱、その他の金含有固体、例えば陽極泥、灰、スクラップ等、または金の回収に使用したイオン交換剤、活性炭または吸着剤もまた、本発明の方法またはsolvent-in-leach（SIL）法によって処理できることは明かである。この方法による抽出は、別の浸出段を経ることなく、固体を分散させてなる塩酸水溶液、すなわちスラリーから直接に行われる。
【００３１】
金含有溶液またはスラリー、例えば陽極泥は、セレンも含んでいる可能性があり、場合によってはテルルやアンチモンも同様に含んでいる。酸浸出を経た供試液が金だけでなくセレンも含んでいた場合の実験では、驚いたことに、ジエステルはセレンも抽出していることが判った。この観察結果は、例えばDBCを用いた場合のセレンの挙動、すなわちセレンは抽残液、つまり抽出後の水溶液中に残るという挙動（6）とは異なっている。
【００３２】
プロセス図を図２に示す。この図によると、有機抽出液中に抽出されているセレン、そしてテルルとアンチモンも含まれていた場合には、これらも回収することができる。セレンは再度ジエステル中に抽出され、水相へ逆抽出される。セレンは公知の方法で沈殿させることができ、例えばこれを文献(2)に記載される二酸化硫黄を用いた還元により行うことができる。
【実施例】
【００３３】
実施例１
２，２，４−トリアルキル−１，３−ペンタンジオールのジエステルを含む金抽出用の混合抽出剤の適性について、実験に基づき検討した。供試液は先ず、純金を40 °Cで８Ｍ塩酸溶液中に浸出させることにより調製し、このとき過酸化水素を酸化剤として用いた。
【００３４】
ここで用いた抽出剤はジエステルであり、正確な化学名は２，２，４−トリメチル−１，３−ペンタンジオールジイソブチレートである。このジエステルを、アルコールとして用いる２−エチルヘキサノールで希釈し、ジエステルの比率を20、50または80容量％とした。試験管内で40 °Cにて平衡化試験を行った。
【００３５】
試験結果を図３に示す。これより、いずれの混合比でも金は極めて効率的に抽出されたことが判る。実験結果より算出した分布係数は最大で約70であり、ジエステルの割合が50%を超えると分布係数が減少することが判る。
【００３６】
実施例２
２，２，４−トリアルキル−１，３−ペンタンジオールのジエステルを含む抽出剤混合物の適性について、試験管内での実験に基づき検討した。用いた供試液は８Ｍ塩酸溶液であり、金属塩を用いて下記の表１に示す如くに調整した。この組成は、銅の電気分解で生ずる陽極泥からセレンを除去した後の典型的な組成を模したものである。
表１
mg/L        mg/L         mg/L
Ag 16.2     Bi  7.5     Pd  1520
As 35.2     Cu  90.5    Pt  408
Au 4410     Fe  7.5     Te  183
【００３７】
洗浄、逆抽出および還元を行った後、生成物のSEM画像を撮影し、元素分析を行った。この結果、生成物は実際に純金であることが確認された。図４はSEM画像であり、生成物はあらゆる点からみて純金であった。
【００３８】
実施例３
本実施例の供試液は、陽極泥の浸出で得られる別のタイプの塩酸溶液であり、その塩酸濃度は5モル／リットルである。実施例２と比べ、不純物金属の種類が若干多く、数種の不純物についてはその含量が実施例２よりも大幅に増えている。濃度を下記の表２に示す。
表２
供試液の組成
mg/L        mg/L         mg/L          mg/L
Ag 13.3     Bi  35300     Pd  1320     Se  12600
As 13300    Cu  9500      Pt  355      Te  183
Au 3980     Fe  11.5      Sb  4000
【００３９】
抽出相の組成は、２，２，４−トリメチル−１，３−ペンタンジオールジイソブチレート50重量%とし、希釈は２−エチルヘキサノールを用いて行った。各相の容積比、すなわちO/A比は1.2とし、抽出は40 °Cで15分間行った。抽出は連続２ステップで行った。抽残液の組成は下記の表３に示す通りであった。
表３
mg/L             mg/L             mg/L             mg/L
Ag 11.8(11%)     Bi  34528(2%)    Pd  987(25%)      Se  5600(56%)
As 7900(40%)     Cu  8780(3%)     Pt  216(39%)      Te  2(100%)
Au 0.5(99.99%)   Fe  0.01(100%)   Sb  72(98%)
【００４０】
表３は、各金属の抽出割合の分析値である。金だけなく、Se、Te、Sbも抽出されていることがわかる。
【００４１】
抽出後、抽出相の洗浄を行った。すなわち、同じ有機相に対して濃度の異なる２種類の塩酸溶液で交互に洗浄を行い、一方の塩酸濃度は３モル／リットル、他方の塩酸濃度は５モル／リットルとした。いずれの抽出も、O/A比は１：１とし、40°Cで行った。平衡達成後、下記の洗浄結果が得られた。
表４
洗浄度 (%)
[HCl]= 3モル/リットル          [HCl]= 5モル/リットル
Ag                 83                            83
As                 92                            82
Au                 3.7                           1.2
Bi                 95                            92
Cu                 96                            94
Fe                 92                            14
Pd                 89                            83
Pt                 90                            82
Sb                 18                            2
Se                 80                            72
Te                 87                            38
【００４２】
この洗浄結果は、塩酸濃度が金と不純物金属の両方の抽出に影響を与えていることを示している。表３に示すように、塩酸濃度はとくに鉄、アンチモンおよびテルルの洗浄に影響を与えている。したがって、不純物金属類の質と濃度に応じて、塩酸濃度の異なる複数ステップにて洗浄を行う意味はある。
【００４３】
３ステップで洗浄を行った有機溶液から、３ステップで金を純水中へ逆抽出し、続いてシュウ酸塩で還元した。還元生成された金の純度は、洗浄に用いた塩酸溶液の濃度が３モル／リットであったか５モル／リットルであったかにかかわらず、99.99%を超えていた。
【００４４】
実施例４
本試験は、金の抽出を金の浸出と同時進行で行い得ることを実証することを目的とする。
【００４５】
実験室において、ガラス容器中で１ｇの金を８Ｍ塩酸溶液で浸出すると同時に過酸化水素で酸化し、同時に抽出剤と混合した。この時の抽出剤の組成は実施例３と同じであり、有機相対水相の比率は0.7、温度は45°Cとした。混合物を120分間撹拌したところ、56%の金が溶解していた。同時に、溶解した金の93%が有機相に抽出されていることが判った。有機相を１：１の相の割合にした３Ｍ塩酸溶液を用いて洗浄し、これにより金の約９％を洗浄した。金の逆抽出は、純水を用いた３ステップの十字流抽出で行い、O/A比は１：３とした。逆抽出における金の総収量は94.6%であった。還元による固体状の金の生成には、シュウ酸塩を用いた。
【００４６】
本実施例により、「solvent-in-leach」法でも純金を生成できることが示された。しかしながら、本方法は金が塩酸で浸出できるすべての状況下で適用可能である。したがって、固体は金を含有する鉱石、精鉱、陽極泥、灰、スクラップまたは吸着剤であってよい。
【００４７】
文献
１. Marsden J., House, I.: The chemistry of gold extraction, 2nd. ed., Society for Mining, Metallurgy and Exploration, Colorado, USA 2006
２. Hoffmann, J.E. et al: Hydrometallurgical processing of Kennecott Refinery slimes, Proceedings of COPPER 95 - COBRE 95 International Conference, Vol. Ill, pp.41 - 57.
３. Lopatin, G.S. et al.:(1961 ); Izv. Vyssh. Ucheb. Zavedenii, Tsvet. Mat.4(4)
４. Grant, R.A. et al: The application of solvent extraction to the refining of gold; Proceedings of the International Solvent Extraction Conference ISEC 2002, pp 940 - 945
５. International Program on Chemical Safety (IPCS), Screening Information Datasheet for CAS No 6845-50-0, December 1994.
６. Toraiwa, A., et al. : Shigen to Sozai 1 16(2000) 484-492.
【図１】
2013534969.tif 000004
【図２】
2013534969.tif 000005
【図３】
2013534969.tif 000006
【図４】
2013534969.tif 000007
【手続補正書】
【提出日】平成24年12月17日(2012.12.17)
【手続補正１】
【補正対象書類名】特許請求の範囲
【補正対象項目名】請求項１３
【補正方法】変更
【補正の内容】
【請求項１３】
請求項１または11に記載の方法において、前記有機抽出液からの金の逆抽出段は、前記洗浄段の後で、少なくとも２ステップでいずれも純水を用いて行われることを特徴とする金回収方法。
【手続補正２】
【補正対象書類名】明細書
【補正対象項目名】００２０
【補正方法】変更
【補正の内容】
【００２０】
本発明の方法によれば、金抽出剤は２，２，４−トリアルキル−１，３−ペンタンジオールのジエステルで、とくに好ましい化合物は下記の分子構造を持つ２，２，４−トリメチル−１，３−ペンタンジオールジイソブチレート（CAS No. 6846-50-0）である。このジエステルは、プラスチック産業界では一般に用いられており、製造会社も幾つかあり、価格も適正である。この物質は常温で液体である（融点-70°Cおよび沸点282 °C）。抽出剤は、例えばDBCと比較すると、水に対する溶解度が低く（約15mg/L、25°C）、引火点が134°Cと高い。さらに、この化合物の労働衛生上、環境上の問題も調査文献（5）には報告されていない。
【手続補正３】
【補正対象書類名】明細書
【補正対象項目名】００４２
【補正方法】変更
【補正の内容】
【００４２】
この洗浄結果は、塩酸濃度が金と不純物金属の両方の抽出に影響を与えていることを示している。表４に示すように、塩酸濃度はとくに鉄、アンチモンおよびテルルの洗浄に影響を与えている。したがって、不純物金属類の質と濃度に応じて、塩酸濃度の異なる複数ステップにて洗浄を行う意味はある。
【国際調査報告】
2013534969.tif 000008
2013534969.tif 000009
2013534969.tif 000010